(57)【特許請求の範囲】
【請求項１】
一般式ＶＯ(ＯＲ)3（Ｒは、それぞれ独立にアルキル基を表す。）で表されるバナジウムアルコキシドの加水分解物および／またはその縮合物（Ａ）と、
ＴｉまたはＺｒの金属元素を含有する水溶性無機化合物（Ｂ）と、を含有し、
前記バナジウムアルコキシドの加水分解物および／またはその縮合物（Ａ）の金属Ｖ換算質量（ＷA）と前記水溶性無機化合物（Ｂ）の金属Ｔｉまたは金属Ｚｒ換算質量（ＷB）との質量比（ＷA／ＷB）が０．０１〜１０．０であり、
前記バナジウムアルコキシドの加水分解物および／またはその縮合物（Ａ）の重量平均分子量が１００〜３０００である、金属表面処理剤。
【請求項２】
ｐＨが２〜１１である、請求項１に記載の金属表面処理剤。
【請求項３】
金属材料と、前記金属材料の表面上に塗布された請求項１または２に記載の金属表面処理剤を加熱乾燥して得られた皮膜と、を備える表面処理金属材料。
【請求項４】
前記金属材料が、亜鉛系めっき鋼板である、請求項３に記載の表面処理金属材料。
【請求項５】
前記加熱乾燥して得られた皮膜の質量が、０．０５〜３ｇ／ｍ2である、請求項３または４に記載の表面処理金属材料。
【請求項６】
請求項１または２に記載の金属表面処理剤を金属材料の表面上に塗布する塗布工程と、前記金属材料の表面上に塗布された前記金属表面処理剤を加熱乾燥して皮膜を得る加熱乾燥工程と、を備える金属表面処理方法。
【請求項７】
前記加熱乾燥工程における加熱乾燥温度が、５０〜２００℃である、請求項６に記載の金属表面処理方法。
【発明の詳細な説明】
【技術分野】
【０００１】
本発明は、クロムを含有しない金属表面処理剤、ならびに、該処理液を用いて得られる表面処理金属材料および金属表面処理方法に関する。
【背景技術】
【０００２】
従来、家電製品用鋼板などに代表される鋼板としては、耐食性を向上させる目的で、６価クロムを主要成分としたクロメート表面処理剤によるクロメート処理が施された鋼板が幅広く用いられていた。
一方で、６価クロムの有毒性によって環境汚染が引き起こされる問題が指摘されている。近年、その解決方法として、クロムを含まない金属表面処理剤を用いた、ノンクロメート表面処理技術が数多く提案されている。
【０００３】
例えば、特許文献１には、「少なくとも１種のバナジウム化合物（Ａ）と、ジルコニウム、チタニウム、モリブデン、タングステン及びマンガンからなる群から選ばれる少なくとも１種の金属を含む金属化合物（Ｂ）とを含有する金属表面処理剤」が開示され、この「バナジウム化合物（Ａ）」としては、メタバナジン酸アンモニウム、バナジウムオキシアセチルアセトネート等が挙げられている。
【０００４】
また、特許文献２には、「（Ａ）ペルオキソバナジン酸、（Ｂ）チタン化合物及び／又はジルコニウム化合物、必要に応じて（Ｃ）水溶性又は水分散性有機樹脂を含有する金属表面処理用組成物」が開示されており、この「（Ａ）ペルオキソバナジン酸」は、メタバナジン酸アンモニウムを過酸化水素と反応させることにより製造される旨が記載されている。
【０００５】
さらに、特許文献３には、全体溶液１００重量部を基準に、エポキシ基を有するシラン化合物及びアミノ基を有するシラン化合物またはこれらの加水分解縮合物５〜３０重量部と、バナジウム化合物０．１〜５重量部と、マグネシウム化合物０．１〜５重量部と、有／無機酸１〜１０重量部と、架橋促進及びカップリング剤０．０５〜２重量部と、消泡剤０．０１〜１重量部と、ウェッティング剤１〜２重量部と、残りは水とエタノールからなるクロムフリー低温硬化型金属表面処理組成物が開示されている。
【先行技術文献】
【特許文献】
【０００６】
【特許文献１】特許第３８５１１０６号公報
【特許文献２】特開２００９−１７４０５１号公報
【特許文献３】特開２００８−５４４０８８号公報
【発明の概要】
【発明が解決しようとする課題】
【０００７】
金属表面処理剤から得られる皮膜には、耐アルカリ性、耐熱性、導電性、耐食性などの性能が要求される。近年、精密機器、ＯＡ機器、白物家電等の汎用家電分野で金属材料を使用する際には、特に、耐食性のほかに、帯電防止の観点から導電性に関する要求レベルが高まっている。また、より過酷な環境でも長期間使用できるように、耐アルカリ性の要求レベルも高まっている。
【０００８】
本発明者が、特許文献１，２で用いられているメタバナジン酸アンモニウム、バナジウムオキシアセチルアセトネート等のバナジウム化合物を含有する金属表面処理剤についてさらに検討を行ったところ、この金属表面処理剤から得られる皮膜の耐アルカリ性および導電性は、昨今要求されるレベルには到達しておらず、改良が必要であることが明らかとなった。
【０００９】
一方、本発明者が、特許文献３に開示されるような、シラン化合物を含む金属表面処理剤についてもさらに検討を行ったところ、貯蔵安定性や、この金属表面処理剤から得られる皮膜の諸特性（例えば、耐食性、耐熱性など）も、実用上必ずしも満足するレベルに達していなかった。
【００１０】
このように、従来の公知の金属表面処理剤は、クロメート皮膜の代替として使用できるような、耐アルカリ性、耐熱性、導電性、耐食性に優れた皮膜を形成させることができるとは言い難く、これらを総合的に満足でき、貯蔵安定性にも優れた金属表面処理剤の開発が強く要望されていた。
【００１１】
本発明は、上記実情に鑑みて、耐アルカリ性、耐熱性、導電性、耐食性に優れた皮膜を得ることができる、貯蔵安定性に優れた金属表面処理剤を提供することを目的とする。
【課題を解決するための手段】
【００１２】
本発明者は、上記課題を解決するために鋭意検討した結果、従来技術において耐食性が悪化する原因として、腐食環境下で皮膜中のバナジウム化合物が溶出してしまう点を見出した。本発明者は、これらの知見を基にして、所定の構造式で表されるバナジウムアルコキシドの加水分解物および／またはその縮合物（Ａ）と所定の水溶性無機化合物（Ｂ）とを、所定量含有する金属表面処理剤を用いることにより、特に、耐食性、耐アルカリ性、導電性に優れる皮膜が得られることを明らかにし、本発明を完成させた。
すなわち、本発明は、以下の（１）〜（７）を提供する。
【００１３】
（１）一般式ＶＯ(ＯＲ)3（Ｒは、それぞれ独立にアルキル基を表す。）で表されるバナジウムアルコキシドの加水分解物および／またはその縮合物（Ａ）と、ＴｉまたはＺｒの金属元素を含有する水溶性無機化合物（Ｂ）と、を含有し、上記バナジウムアルコキシドの加水分解物および／またはその縮合物（Ａ）の金属Ｖ換算質量（ＷA）と上記水溶性無機化合物（Ｂ）の金属Ｔｉまたは金属Ｚｒ換算質量（ＷB）との質量比（ＷA／ＷB）が０．０１〜１０．０であり、上記バナジウムアルコキシドの加水分解物および／またはその縮合物（Ａ）の重量平均分子量が１００〜３０００である、金属表面処理剤。
【００１５】
（２）ｐＨが２〜１１である、上記（１）に記載の金属表面処理剤。
【００１６】
（３）金属材料と、上記金属材料の表面上に塗布された上記（１）または（２）に記載の金属表面処理剤を加熱乾燥して得られた皮膜と、を備える表面処理金属材料。
【００１７】
（４）上記金属材料が、亜鉛系めっき鋼板である、上記（３）に記載の表面処理金属材料。
【００１８】
（５）上記加熱乾燥して得られた皮膜の質量が、０．０５〜３ｇ／ｍ2である、上記（３）または（４）に記載の表面処理金属材料。
【００１９】
（６）上記（１）または（２）に記載の金属表面処理剤を金属材料の表面上に塗布する塗布工程と、上記金属材料の表面上に塗布された上記金属表面処理剤を加熱乾燥して皮膜を得る加熱乾燥工程と、を備える金属表面処理方法。
【００２０】
（７）上記加熱乾燥工程における加熱乾燥温度が、５０〜２００℃である、上記（６）に記載の金属表面処理方法。
【発明の効果】
【００２１】
本発明によれば、耐アルカリ性、耐熱性、導電性、耐食性に優れた皮膜を得ることができる、貯蔵安定性に優れた金属表面処理剤を提供することができる。
【発明を実施するための形態】
【００２２】
＜金属表面処理剤＞
本発明の金属表面処理剤は、一般式ＶＯ(ＯＲ)3（Ｒは、それぞれ独立にアルキル基を表す。）で表されるバナジウムアルコキシドの加水分解物および／またはその縮合物（Ａ）と、ＴｉまたはＺｒの金属元素を含有する水溶性無機化合物（Ｂ）と、を含有し、上記バナジウムアルコキシドの加水分解物および／またはその縮合物（Ａ）の金属Ｖ換算質量（ＷA）と上記水溶性無機化合物（Ｂ）の金属Ｔｉまたは金属Ｚｒ換算質量（ＷB）との質量比（ＷA／ＷB）が０．０１〜１０．０である、金属表面処理剤である。
以下、本発明の金属表面処理剤の構成成分について説明する。
【００２３】
［バナジウムアルコキシドの加水分解物および／またはその縮合物（Ａ）］
上記バナジウムアルコキシドは、一般式ＶＯ(ＯＲ)3（Ｒは、それぞれ独立にアルキル基を表す。）で表される化合物である。
上記バナジウムアルコキシドは、水の存在下で加水分解して、アルコキシ基の一部が水酸基で置換された一般式ＶＯ(ＯＲ)2ＯＨで表される化合物や、アルコキシ基の全部が水酸基に置換された化合物などを生成する。このような化合物の加水分解、縮合を介して得られる加水分解物および／または縮合物を含有する金属表面処理剤から皮膜を得た場合、非晶質の酸化バナジウムを形成することができる。
上記バナジウムアルコキシドを出発物質として非晶質の酸化バナジウムが皮膜中に含まれることにより、通常、トレードオフの関係にある耐食性と導電性とを高いレベルで両立できると考えられる。
【００２４】
一般に、非晶質の酸化バナジウムにおいては、バナジウムの原子価は５価に近い状態にあり、その導電機構はわずかに存在する４価のバナジウムイオンから５価のバナジウムイオンへ電子の流れが生じることにより起きるホッピング伝導であるといわれている。このため、非晶質の酸化バナジウムは、高い導電性を示す。
これに対して、結晶質の酸化バナジウムにおいては、バナジウムの原子価は５価であり、バナジウム間の原子価の違いにより生じるホッピング伝導が阻止されるため、導電性は悪くなる。
【００２５】
上記バナジウムアルコキシドは、アルコキシ基を有し、加水分解によりヒドロキシ基を有する。アルコキシ基およびヒドロキシ基は、いずれも電子供与基である。したがって、上記バナジウムアルコキシドは、４価のバナジウムを作りやすい状態にあり、Ｖ4+→Ｖ5+間のホッピング伝導を促進するものと考えられる。
【００２６】
一般式ＶＯ(ＯＲ)3中のＲはそれぞれ独立にアルキル基を表し、取り扱いやすさや入手が容易である点から、炭素数１〜８のアルキル基が好ましく、炭素数１〜４のアルキル基がより好ましい。具体的には、メチル基、エチル基、プロピル基、イソプロピル基、ブチル基などが挙げられる。なお、Ｒは、同一でも異なっていてもよい。
【００２７】
上記バナジウムアルコキシドの具体例としては、バナジウムオキシトリイソプロポキシド、バナジウムオキシトリブトキシド、バナジウムオキシトリエトキシド、バナジウムオキシトリイソブトキシド等が挙げられ、中でも、得られる皮膜の耐食性および導電性がより優れるという理由から、バナジウムオキシトリイソプロポキシド、バナジウムオキシトリブトキシドが好ましい。
【００２８】
バナジウムアルコキシドの加水分解・縮合反応の条件は特に制限さないが、例えば、溶媒中（水中など）で加水分解縮合反応を行うことにより、所望の重量平均分子量を有する加水分解物またはその縮合物（加水分解縮合物）を得ることができる。より具体的には、加水分解反応によって、Ｖ−ＯＨ（水酸基）が生成する。加水分解反応が十分に進めば、縮合反応によるＶ−Ｏ−Ｖの生成も速やかに行われるため重量平均分子量の増加につながる。
加水分解反応、縮合反応は温度と時間に影響されるため、必要に応じて反応温度や反応時間を調整して目的とする重量平均分子量にすることが好ましい。
【００２９】
加水分解・縮合反応時の温度としては、反応制御が容易である点から、０〜７０℃が好ましく、２０〜４０℃がより好ましい。
加水分解・縮合反応の時間は、使用される化合物によって適宜最適な時間が選択されるが、生産性などの点から、５〜６０分が好ましい。
上述のように、加水分解・縮合反応は、必要に応じて、溶媒中で行ってもよい。使用される溶媒としては、例えば、水や、水分を一部含有する、アルコール類（メタノールなど）、ケトン類、セロソルブ類などの有機溶媒が挙げられる。
加水分解・縮合反応時の反応系のｐＨは特に制限されず、使用される化合物、目的とする重量平均分子量に応じて適宜最適な範囲が選択されるが、ｐＨ２〜９が好ましい。
【００３０】
上記バナジウムアルコキシドの加水分解物および／またはその縮合物（Ａ）の重量平均分子量は１００〜３０００であることが好ましく、２００〜１０００であることがより好ましい。重量平均分子量がこの範囲であれば、分子量が適切であるため処理剤の貯蔵安定性も良好であると共に、各種皮膜特性もより良好となる。なお、重量平均分子量が高すぎると、処理剤の十分な貯蔵安定性が得られない場合があり、さらには耐食性などの皮膜の各種特性もやや劣る場合がある。
【００３１】
本発明の金属表面処理剤中における出発物質である上記バナジウムアルコキシドの仕込み量は特に限定されないが、皮膜の耐食性、および、処理剤の貯蔵安定性の観点から、処理剤全量に対して、０．０５〜２０質量％であることが好ましく、０．１〜１０質量％であることがより好ましい。
【００３２】
本発明の金属表面処理剤中における上記加水分解物および／またはその縮合物（Ａ）の含有量は特に限定されないが、皮膜の耐食性、および、処理剤の貯蔵安定性の観点から、処理剤全量に対して、金属Ｖ（バナジウム）換算質量で０．０１〜５質量％であることが好ましく、０．０２〜２質量％であることがより好ましい。
【００３３】
［水溶性無機化合物（Ｂ）］
本発明の金属表面処理剤に含有される水溶性無機化合物（Ｂ）は、ＴｉまたはＺｒの金属元素を含有する水溶性無機化合物であり、Ｔｉを含有する水溶性無機化合物とＺｒを含有する水溶性無機化合物とを併用していてもよい。
本発明の金属表面処理剤においては、上記水溶性無機化合物（Ｂ）が上記バナジウムアルコキシドの加水分解物および／またはその縮合物（Ａ）と共存することによって、得られる皮膜の耐アルカリ性、耐熱性、導電性、耐食性などを高めることができる。
特に、導電性の向上に関しては、原子価が５価の酸化バナジウムと、それよりも原子価の低い４価以下の原子とを共存させることによって、上述したホッピング伝導を介して導電性が高まったと考えられる。また、耐アルカリ性の向上に関しては、Ｔｉ、Ｚｒのアルカリに対する安定性から、耐アルカリ性が高まったと考えられる。
【００３４】
さらに、得られる皮膜において、上記バナジウムアルコキシドの加水分解物および／またはその縮合物（Ａ）に由来するＶ（バナジウム元素）と、上記水溶性無機化合物（Ｂ）に由来する金属元素Ｍとが、例えば、Ｖ−Ｏ−Ｍ等の酸素を介したネットワークを一部形成するため、腐食環境下においても耐食性に寄与するＶ（バナジウム元素）の溶出を抑制することができ、耐食性が向上したと考えられる。
【００３５】
上記水溶性無機化合物（Ｂ）の具体例としては、チタンフッ化水素酸、ジルコンフッ化水素酸、チタンフッ化アンモニウム、ジルコンフッ化アンモニウム、チタンフッ化カリウム、ジルコンフッ化カリウムなどの金属フッ化物および／またはその塩類；塩化チタン、塩化ジルコニウムなどの金属塩化物；硫酸チタン、硫酸ジルコニウムなどの金属硫酸塩；水酸化チタン、水酸化ジルコニウムなどの金属水酸化物；ペルオキソチタン酸、ペルオキソジルコニウム酸などのペルオキソ金属酸塩；炭酸ジルコニウムアンモニウム、炭酸ジルコニウムカリウム、塩基性炭酸ジルコニウムなどの金属炭酸塩；チタンフッ化アンモニウム、ジルコンフッ化アンモニウム、炭酸ジルコニウムアンモニウムなどの金属アンモニウム塩；等が挙げられる。
【００３６】
これらのうち、耐アルカリ性、耐熱性がより優れるという理由から、金属フッ化物、金属炭酸塩、および、金属アンモニウム塩からなる群から選ばれる少なくとも１種であることが好ましく、チタンフッ化水素酸、ジルコンフッ化水素酸、炭酸ジルコニウムアンモニウムがより好ましい。
【００３７】
本発明の金属表面処理剤中における上記水溶性無機化合物（Ｂ）の仕込み量は特に制限されないが、皮膜の耐食性、および、処理剤の貯蔵安定性の観点から、処理剤全量に対して、０．１〜２０質量％であることが好ましく、１〜１０質量％であることがより好ましい。
【００３８】
［質量比（ＷA／ＷB）］
本発明の金属表面処理剤において、使用される上記バナジウムアルコキシドの加水分解物および／またはその縮合物（Ａ）の金属Ｖ（バナジウム）換算質量（ＷA）と上記水溶性無機化合物（Ｂ）の金属Ｔｉまたは金属Ｚｒ換算質量（ＷB）との質量比（ＷA／ＷB）が０．０１〜１０．０である。
ここで、金属Ｖ（バナジウム）換算質量（ＷA）は、金属表面処理剤中の上記加水分解物および／またはその縮合物（Ａ）の質量を金属Ｖ（バナジウム）換算したものである。
また、金属Ｔｉまたは金属Ｚｒ換算質量（ＷB）は、金属表面処理剤中の上記水溶性無機化合物（Ｂ）の質量を金属Ｔｉまたは金属Ｚｒ換算したものである。なお、金属表面処理剤中の上記水溶性無機化合物（Ｂ）が「Ｔｉを含有する水溶性無機化合物」と「Ｚｒを含有する水溶性無機化合物」とを併用している場合がある。この場合における金属Ｔｉまたは金属Ｚｒ換算質量（ＷA）とは、併用している「Ｔｉを含有する水溶性無機化合物」の質量を金属Ｔｉ換算した質量と、併用している「Ｚｒを含有する水溶性無機化合物」の質量を金属Ｚｒ換算した質量との総質量を意味する。
質量比（ＷA／ＷB）が０．０１未満であると、耐食性が得られないばかりか、上記バナジウムアルコキシドの加水分解物および／またはその縮合物（Ａ）によるホッピング伝導の効果が小さくなるため導電性が劣る。また、質量比（ＷA／ＷB）が１０．０を越えると、耐アルカリ性および貯蔵安定性が劣る。これに対して、質量比（ＷA／ＷB）が０．０１〜１０．０であれば、耐食性、導電性、耐アルカリ性、貯蔵安定性に優れる。
質量比（ＷA／ＷB）は、上記の効果がバランスよく優れるという理由から、０．０５〜５．０であることが好ましく、０．１０〜１．０であることがより好ましい。
【００３９】
［ｐＨ］
本発明の金属表面処理剤は、ｐＨが２〜１１であることが好ましく、４〜９であることがより好ましい。
ｐＨがこの範囲であれば、金属表面処理剤を金属材料に塗布してから乾燥または加熱処理により皮膜が形成されるまでの過程で金属材料が過剰にエッチングされず、得られる金属材料の外観が良好となる。また、ｐＨがこの範囲であれば、金属表面処理剤の貯蔵安定性も良好である。
ｐＨが低すぎると、金属材料の外観が一部損なわれることがあり、ｐＨが高すぎると、処理剤の貯蔵安定性が得られないことがある。
【００４０】
ｐＨを調整するためのｐＨ調整剤としては従来公知のものを用いることができる。例えば、リン酸、フッ化水素酸、硝酸、ギ酸、酢酸、乳酸、グリコール酸、ホスホン酸、クエン酸、酒石酸、アンモニア、水酸化ナトリウム、モノエタノールアミン、ジエタノールアミン、トリエタノールアミン、エチレンジアミン等が挙げられる。
これらのうち、貯蔵安定性およびエッチング効果の観点から、酢酸、アンモニアが好ましい。
【００４１】
［溶媒］
本発明の金属表面処理剤は溶媒を含んでいてもよく、溶媒としては水を主体とするが、皮膜の乾燥性改善など必要に応じて、アルコール、ケトン、セロソルブ系の水溶性有機溶媒を添加した水性媒体であってもよい。
本発明の金属表面処理剤における溶媒量は特に限定されないが、処理剤全量に対して、１〜９９質量％であることが好ましく、３０〜９５質量％であることがより好ましく、５０〜９０質量％であることが特に好ましい。
【００４２】
［添加剤］
本発明の金属表面処理剤には、本発明の趣旨や皮膜性能を損なわない範囲で、アルコキシ基含有金属化合物、金属酸化物コロイド、水溶性有機樹脂、ワックス、顔料、界面活性剤、消泡剤、レベリング剤等の添加剤を添加することができる。
【００４３】
［金属表面処理剤の調製方法］
本発明の金属表面処理剤の調製方法は特に制限されず、公知の方法によって製造することができる。例えば、上記バナジウムアルコキシドの加水分解物および／またはその縮合物（Ａ）を含む溶液中に、上記水溶性無機化合物（Ｂ）を所定量添加して、混合することによって製造することができる。
【００４４】
＜表面処理金属材料＞
本発明の表面処理金属材料は、金属材料と、上記金属材料の表面上に塗布された本発明の金属表面処理剤を加熱乾燥して得られた皮膜と、を備える表面処理金属材料である。
【００４５】
上記金属材料としては、例えば、鉄、鉄を主体とする合金、アルミニウム、アルミニウムを主体とする合金、銅、銅を主体とする合金、これらの金属材料をめっきしためっき金属材料等が挙げられ、中でも、亜鉛系めっき鋼板が好ましい。
亜鉛系めっき鋼板としては、亜鉛めっき鋼板、亜鉛−ニッケルめっき鋼板、亜鉛−鉄めっき鋼板、亜鉛−クロムめっき鋼板、亜鉛−アルミニウムめっき鋼板、亜鉛−チタンめっき鋼板、亜鉛−マグネシウムめっき鋼板、亜鉛−マンガンめっき鋼板、亜鉛−アルミニウム−マグネシウムめっき鋼板、亜鉛−アルミニウム−マグネシウム−シリコンめっき鋼板等が挙げられる。
また、亜鉛系めっき鋼板としては、上述した亜鉛系めっき鋼板におけるめっき層に、コバルト、モリブデン、タングステン、ニッケル、チタン、クロム、アルミニウム、マンガン、鉄、マグネシウム、鉛、ビスマス、アンチモン、錫、銅、カドミウム、ヒ素等を少量の異種金属元素もしくは不純物として含有させたもの；シリカ、アルミナ、チタニア等の無機物を分散させたもの；等も用いることができる。
さらに、亜鉛系めっき鋼板としては、上述した亜鉛系めっきと他種類のめっき（例えば、鉄めっき、鉄−リンめっき、ニッケルめっき、コバルトめっき等）とを組み合わせた複層めっき鋼板も用いることができる。
めっき方法は特に限定されず、公知のめっき法、例えば、電気めっき法、溶融めっき法、蒸着めっき法、分散めっき法、真空めっき法等を用いることができる。
【００４６】
本発明の金属表面処理剤を加熱乾燥して得られた皮膜の質量は、０．０５〜３ｇ／ｍ2であることが好ましく、０．１〜１．５ｇ／ｍ2であることがより好ましい。
皮膜質量がこの範囲であると、上記金属材料の表面が十分に被覆されて各種性能が発揮され、皮膜が割れにくく耐アルカリ性がより良好になり、耐食性もより優れる。
【００４７】
＜金属表面処理方法＞
本発明の金属表面処理方法は、本発明の金属表面処理剤を上記金属材料の表面上に塗布する塗布工程と、上記金属材料の表面上に塗布された本発明の金属表面処理剤を加熱乾燥して皮膜を得る加熱乾燥工程と、を備える金属表面処理方法である。
なお、本発明の金属表面処理剤を塗布する前に、必要に応じて、上記金属材料の表面を脱脂処理してもよい。
【００４８】
上記塗布工程における塗布の手段としては、特に限定されず、例えば、一般に使用されるロールコート、シャワーコート、エアースプレー、エアレススプレー、カーテンフローコート、刷毛塗り、浸漬等が挙げられる。
【００４９】
上記加熱乾燥工程は、上記塗布工程の後、上記金属材料を水洗することなく行う。上記加熱乾燥工程における加熱乾燥の手段としては、ドライヤー、熱風炉、高周波誘導加熱炉、赤外線炉等が挙げられる。
上記加熱乾燥工程における加熱乾燥温度は、５０〜２００℃であることが好ましく、６０〜１５０℃であることがより好ましい。加熱乾燥温度がこの範囲であれば、水分蒸発速度が速く乾燥効率がより良好であり、また、得られる皮膜の性能向上も期待できる。
【実施例】
【００５０】
以下に、実施例を挙げて本発明を具体的に説明するが、本発明はこれらに限定されるものではない。
【００５１】
＜金属表面処理剤の調製＞
バナジウムアルコキシドを蒸留水中に加えて、２５℃で１０分間攪拌し、ｐＨを調整して加水分解物およびその縮合物を製造した。該溶液に、後述する第１表に示す混合比に従って、所定量の水溶性無機化合物を添加し、３０分間攪拌して、所定の金属表面処理剤を得た。
【００５２】
得られた金属表面処理剤におけるバナジウムアルコキシドの加水分解物および／またはその縮合物（Ａ）の重量平均分子量は、ゲル濾過クロマトグラフィー（ＧＦＣ）を用いて求めた。ＧＦＣの測定条件を以下に示す。
・分析装置：ＴＲＩ  ＲＯＴＡＲ−Ｖ（ＪＡＳＣＯ）
・検出器：示差屈折計８３０−ＲＩ（ＪＡＳＣＯ）、セル温度５０℃
・カラム恒温槽：ＴＵ−１００（ＪＡＳＣＯ）、温度５５℃
・ガードカラム：ＯＨｐａｋ  Ｑ−８００Ｐ（ｓｈｏｄｅｘ）、内径８ｍｍ×５０ｍｍ
・カラム：ＯＨｐａｋ  Ｑ−８０２（ｓｈｏｄｅｘ）、内径８ｍｍ×５００ｍｍ
・溶離液：蒸留水
・流量：０．７ｍＬ／ｍｉｎ
・標準物質：ジエチレングリコール、ポリエチレングリコール
【００５３】
＜金属表面処理剤の組成＞
第１表に、金属表面処理剤の調製に用いた各成分の種類、バナジウムアルコキシドの加水分解物および／またはその縮合物（Ａ）の金属Ｖ換算質量（ＷA）と水溶性無機化合物（Ｂ）の金属Ｔｉまたは金属Ｚｒ換算質量（ＷB）との質量比（ＷA／ＷB）、バナジウムアルコキシドの加水分解物および／またはその縮合物（Ａ）の重量平均分子量、および、金属表面処理剤のｐＨを示す。第１表中、バナジウムアルコキシドおよび水溶性無機化合物（Ｂ）の質量％は、処理剤全量に対する仕込み量（質量％）を表す。
第１表に示す記号に対応する各成分の具体名を以下に示す。
【００５４】
・バナジウムアルコキシド
Ａ１：バナジウムオキシトリイソプロポキシド
Ａ２：バナジウムオキシトリブトキシド
Ａ３：メタバナジン酸アンモニウム
Ａ４：バナジウムオキシアセチルアセトネート
Ａ５：バナジウムジイソプロポキシビス（アセチルアセトネート）
【００５５】
・水溶性無機化合物（Ｂ）
Ｂ１：チタンフッ化水素酸
Ｂ２：ジルコンフッ化水素酸
Ｂ３：炭酸ジルコニウムアンモニウム
Ｂ４：ケイフッ化水素酸
【００５６】
・ｐＨ調整剤
Ｃ１：リン酸
Ｃ２：モノエタノールアミン
Ｃ３：酢酸
Ｃ４：アンモニア
【００５７】
＜金属表面処理方法＞
金属材料として板厚０.６ｍｍの溶融亜鉛めっき鋼板（片面当たりの付着量６０ｇ／ｍ2）を使用し、これをアルカリ脱脂および水洗した後、調製した金属表面処理剤をめっき鋼板の片面にバーコーターにより塗布し加熱乾燥し、表面処理金属材料を作製した。形成された皮膜の皮膜質量および加熱温度（ＰＭＴ：最高到達板温度）を、第１表に示す。
得られた表面処理金属材料を以下の方法で評価した。
【００５８】
＜評価方法＞
（１）耐アルカリ性
表面処理金属材料の試験片を６０℃のアルカリ脱脂剤ファインクリーナーＬ４４６０（日本パーカライジング社製）（Ａ剤１．８％、Ｂ剤１．２％水溶液、ｐＨ１２．０）に浸漬し、塗膜の残存率を測定し、次のように評価した。
◎：９０％以上
○：７０％以上、９０％未満
△：５０％以上、７０％未満
×：５０％未満
【００５９】
（２）耐熱性
表面処理金属材料の試験片を３００℃で２０分間加熱し、加熱前後の色差△Ｅ（ハンター表色系におけるＥ値の差）を測定し、次のように評価した。
◎：１未満
○：１以上、２未満
△：２以上、３未満
×：３以上
【００６０】
（３）導電性
表面処理金属材料の試験片を用いて、４探針式表面抵抗測定装置で表面抵抗が１０−３Ω以下になる荷重を次のように評価した。
・測定装置：Ｌｏｒｅｓｔａ  ＧＰ（三菱化学）
・プローブ：ＡＳＰ
◎：１００ｇ未満
○：１００ｇ以上、２５０ｇ未満
△：２５０ｇ以上、５００ｇ未満
×：５００ｇ以上
【００６１】
（４）平面部耐食性
無加工の表面処理金属材料の試験片を用いて、ＪＩＳ−Ｚ−２３７１に基づいた塩水噴霧２４０時間後の白錆発生面積率により次のように評価した。
◎  ：５％未満
○  ：５％以上、１０％未満
△  ：１０％以上、５０％未満
×  ：５０％以上
【００６２】
（５）アルカリ脱脂後耐食性
無加工の表面処理金属材料の試験片を用いて、アルカリ脱脂剤ＣＬ−Ｎ３６４Ｓ（日本パーカライジング社製）（２０ｇ／Ｌ、６０℃、１０秒スプレー、スプレー圧０.５ｋｇ／ｃｍ2）で脱脂した後、スプレー水洗を１０秒行ってから、ＪＩＳ−Ｚ−２３７１に基づいた塩水噴霧１２０時間後の白錆発生面積率により次のように評価した。
◎  ：５％未満
○  ：５％以上、１０％未満
△  ：１０％以上、５０％未満
×  ：５０％以上
【００６３】
（６）加工部耐食性
無加工の表面処理金属材料の試験片を用いて、エリクセン７ｍｍ押出し加工してから、ＪＩＳ−Ｚ−２３７１に基づいた塩水噴霧１２０時間後の白錆発生面積率により次のように評価した。
◎  ：５％未満
○  ：５％以上、１０％未満
△  ：１０％以上、５０％未満
×  ：５０％以上
【００６４】
（７）貯蔵安定性
金属表面処理剤を４０℃の雰囲気で静置した場合にゲル化、沈殿が発生するまでの期間で貯蔵安定性を次のように評価した。
○：１ヶ月以上
×：１ヶ月未満
【００６５】
第１表に評価結果を示す。なお、第１表の各実施例の評価結果において、○または◎であることが実用上好ましい。
第１表に示す評価結果から、実施例１〜１５は、耐アルカリ性、耐熱性、導電性、耐食性および貯蔵安定性に優れていることが分かった。
【００６６】
また、実施例１〜６を見ると、質量比（ＷA／ＷB）が０．０１〜０．１０である実施例１〜３は、耐アルカリ性、耐熱性により優れ、質量比（ＷA／ＷB）が１．０〜１０である実施例４〜６は、導電性、耐食性により優れることが分かった。
また、実施例７〜１０を見ると、処理剤の広範囲なｐＨ領域において、優れた効果が得られることが分かった。
また、実施例１１〜１５を見ると、種々の皮膜質量において、優れた効果が得られることが分かった。
【００６７】
これに対し、第１表に示す評価結果から、バナジウムアルコキシドの加水分解物および／またはその縮合物（Ａ）を含有しない比較例１は、耐アルカリ性および耐熱性が劣るとともに、皮膜のバリア性およびホッピング伝導効果が得られず、特に、耐食性および導電性が両方ともに劣ることが分かった。
また、質量比（ＷA／ＷB）が本発明の範囲（０．０１〜１０）の下限値未満である比較例２は、耐アルカリ性、耐熱性、および、耐食性が得られないばかりか、ホッピング伝導の効果が小さくなるため導電性が劣ることが分かった。
また、質量比（ＷA／ＷB）が本発明の範囲（０．０１〜１０）の上限値を超えた比較例３は、貯蔵安定性が低下し、耐アルカリ性、耐熱性、および、耐食性に劣ることが分かった。
また、水溶性無機化合物（Ｂ）を含有しない比較例４は、耐アルカリ性および耐熱性、耐食性に劣ることが分かった。
また、バナジウムアルコキシド（Ａ）が、Ａ３（メタバナジン酸アンモニウム）、Ａ４（バナジウムオキシアセチルアセトネート、または、Ａ５（バナジウムジイソプロポキシビス（アセチルアセトネート））である比較例５〜７は、皮膜のバリア性およびホッピング伝導効果が得られず、耐アルカリ性、導電性、耐食性がともに劣ることが分かった。
また、水溶性無機化合物（Ｂ）がＢ４（ケイフッ化水素酸）である比較例８は、耐アルカリ性および耐食性に劣ることが分かった。
なお、比較例１および比較例４の結果から分かるように、バナジウムアルコキシドの加水分解物および／またはその縮合物（Ａ）、または、水溶性無機化合物（Ｂ）を単独で含む場合は、ともに、耐アルカリ性、耐熱性、および、耐食性に劣る。一方、両者を併用すると、耐アルカリ性、耐熱性、および、耐食性に優れ、相乗作用があることが分かった。
【００６８】
【表１】
0005528925.tif 000002